(57)【要約】【課題】Ｚ折りに折り畳まれた再剥離性シートであって、第１の重ね合わせ面同士の接着力と第２の重ね合わせ面同士の接着力の差が抑制された再剥離性シートの製造方法及び再剥離性シートを提供する。【解決手段】印刷層を形成する工程と、第１の重ね合わせ面上及び第２の重ね合わせ面上に接着剤層を形成する工程と、折部を介して前記第１の重ね合わせ面同士及び前記第２の重ね合わせ面同士が対向するようにＺ折りに折り畳む工程と、前記第１の重ね合わせ面同士及び前記第２の重ね合わせ面同士を再剥離可能に接着する工程と、を含み、前記基材の透気度が２００秒以下であり且つ前記接着剤組成物の粘度が３００ｍＰａ・ｓ以下であること、又は前記基材の透気度が２０００秒以上であり且つ前記接着剤組成物の粘度が２０００ｍＰａ・ｓ以上であること、を特徴とする、再剥離性シートの製造方法及び再剥離性シート。【選択図】なし【特許請求の範囲】
【請求項１】
基材の表面における第１の重ね合わせ面同士、及び、前記基材の裏面における第２の重ね合わせ面同士が、折部を介してＺ折りに折り畳まれて再剥離可能に接着された再剥離性シートの製造方法であって、
前記基材の前記第１の重ね合わせ面上又は／及び前記第２の重ね合わせ面上に印刷層を形成する工程と、
前記印刷層を形成する工程後の前記第１の重ね合わせ面上及び前記第２の重ね合わせ面上に接着剤組成物を塗布して接着剤層を形成する工程と、
前記接着剤層が形成された前記基材を、前記折部を介して前記第１の重ね合わせ面同士及び前記第２の重ね合わせ面同士が対向するようにＺ折りに折り畳む工程と、
Ｚ折りに折り畳まれた前記基材を加圧して、前記第１の重ね合わせ面同士及び前記第２の重ね合わせ面同士を再剥離可能に接着する工程と、を含み、
前記基材の透気度が２００秒以下であり且つ前記接着剤組成物の粘度が３００ｍＰａ・ｓ以下であること、又は前記基材の透気度が２０００秒以上であり且つ前記接着剤組成物の粘度が２０００ｍＰａ・ｓ以上であること、を特徴とする、再剥離性シートの製造方法。
【請求項２】
基材の表面における第１の重ね合わせ面同士、及び、前記基材の裏面における第２の重ね合わせ面同士が、折部を介してＺ折りに折り畳まれて再剥離可能に接着された再剥離性シートであって、請求項１に記載の製造方法により得られる、再剥離性シート。
【請求項３】
前記第２の重ね合わせ面同士の接着力が、前記第１の重ね合わせ面同士の接着力の０．７〜１．３倍である、請求項２に記載の再剥離性シート。
【発明の詳細な説明】
【技術分野】
【０００１】
本発明は、再剥離性シートの製造方法及び再剥離性シートに関する。
【背景技術】
【０００２】
基材の表面に再剥離性を有する感圧接着剤層を形成し、この接着剤層を介して基材同士を圧着させ、接着させた再剥離性シートは、種々の用途で使用され、広く社会に普及している。
このような再剥離性シートの代表的なものとしては、感圧圧着ハガキが例示でき、親展性を有するハガキシステムで汎用されている。
【０００３】
親展性を有するハガキシステムは、例えば、個人的用件、プリント情報、印刷情報等の各種情報が記載されたハガキを折り畳み、切り重ね、あるいは別体同士を重ね合わせる等、各種の重ね合わせ態様で剥離可能に接着し、各種情報を隠蔽した後、郵送し、受取人が重ね合わせ面を再剥離して、隠蔽情報を読み取るものである。このような親展性を有するハガキシステムは、その利便性から、必要不可欠なものとなっている。その他にも、ダイレクトメールとして製品情報等の通知を安価に行えるなど、広く利用されている。
【０００４】
再剥離性シートの形態の１つとして、基材の表面における第１の重ね合わせ面同士、及び、前記基材の裏面における第２の重ね合わせ面同士が、折部を介してＺ折りに折り畳まれて再剥離可能に接着されたものが存在する。
図４は、このような再剥離性シートの一例を示す図である。図１は、図４の再剥離性シートの表面展開図である。図４において、再剥離性シート（三つ折りハガキ）１は、領域Ａ、領域Ｂ及び領域Ｃを備えている。そして、再剥離性シート１はＺ折りに折り畳まれている。図４の再剥離性シートでは、図１における領域Ｂの表面と領域Ｃの表面が第１の重ね合わせ面を形成し、領域Ａの裏面と領域Ｂの裏面が第２の重ね合わせ面を形成している。第１の重ね合わせ面同士及び第２の重ね合わせ面同士は、再剥離可能に接着される。
【０００５】
従来の再剥離性シートとしては、例えば、基紙の少なくとも片面に、通常の状態では接着せずに所定の条件が付与されると剥離可能に疑似接着する疑似接着剤層を有し、当該疑似接着剤層面に文字・図形を印字・印刷して使用するいわゆる先糊方式の疑似接着用紙であって、前記擬似接着剤層中にマイクロトラック測定における平均粒子径が５〜４０μｍの生澱粉を５〜４０重量％含み、かつ、その擬似接着剤層面の光学式接触式平滑計により測定された平滑度が１０〜６０％であることを特徴とする先糊方式の擬似接着用紙が知られている（特許文献１参照）。
【先行技術文献】
【特許文献】
【０００６】
【特許文献１】特開２００５−３５０７８２号公報
【発明の概要】
【発明が解決しようとする課題】
【０００７】
特許文献１の再剥離性シートは、いわゆる先糊方式と呼ばれるものであり、接着剤層の上に印刷層が存在する。このため、印刷イメージの面積等により、接着剤層の接着力が変動する場合がある。その結果、例えば、上述したＺ折りされるタイプの再剥離性シート１の第１の重ね合わせ面同士及び第２の重ね合わせ面同士が、特許文献１に記載された方法により再剥離可能に接着された場合、第１の重ね合わせ面同士の接着力と第２の重ね合わせ面同士の接着力に差が生じる場合がある。
【０００８】
第１の重ね合わせ面同士の接着力と第２の重ね合わせ面同士の接着力に大きな差が生じた場合、一方の接着面は再剥離可能であっても、他方の接着面が再剥離できなくなってしまう等の問題が生じる場合がある。
【０００９】
このような問題を解決するために、印刷や印字済みの基材上に接着剤層を設けることが考えられる。このような方法（以下、「後糊方式」という場合がある。）によれば、最表面が接着剤層であることから、上述した再剥離性シート１の第１の重ね合わせ面同士及び第２の重ね合わせ面同士が再剥離可能に接着された場合であっても、印刷イメージの面積等により接着力差が生じることはないと考えられる。
【００１０】
しかしながら、発明者らは、上述した再剥離性シート１の第１の重ね合わせ面同士及び第２の重ね合わせ面同士を、後糊方式により再剥離可能に接着した場合においても、第１の重ね合わせ面同士の接着力と第２の重ね合わせ面同士の接着力に差が生じる場合があることを見出した。
【００１１】
そこで、本発明は、基材の表面における第１の重ね合わせ面同士、及び、前記基材の裏面における第２の重ね合わせ面同士が、折部を介してＺ折りに折り畳まれて再剥離可能に接着された再剥離性シートであって、第１の重ね合わせ面同士の接着力と第２の重ね合わせ面同士の接着力の差が抑制された再剥離性シートの製造方法及びこのような再剥離性シートを提供することを目的とする。
【課題を解決するための手段】
【００１２】
本発明は、基材の表面における第１の重ね合わせ面同士、及び、前記基材の裏面における第２の重ね合わせ面同士が、折部を介してＺ折りに折り畳まれて再剥離可能に接着された再剥離性シートの製造方法であって、前記基材の前記第１の重ね合わせ面上又は／及び前記第２の重ね合わせ面上に印刷層を形成する工程と、前記印刷層を形成する工程後の前記第１の重ね合わせ面上及び前記第２の重ね合わせ面上に接着剤組成物を塗布して接着剤層を形成する工程と、前記接着剤層が形成された前記基材を、前記折部を介して前記第１の重ね合わせ面同士及び前記第２の重ね合わせ面同士が対向するようにＺ折りに折り畳む工程と、Ｚ折りに折り畳まれた前記基材を加圧して、前記第１の重ね合わせ面同士及び前記第２の重ね合わせ面同士を再剥離可能に接着する工程と、を含み、前記基材の透気度が２００秒以下であり且つ前記接着剤組成物の粘度が３００ｍＰａ・ｓ以下であること、又は前記基材の透気度が２０００秒以上であり且つ前記接着剤組成物の粘度が２０００ｍＰａ・ｓ以上であること、を特徴とする、再剥離性シートの製造方法を提供する。
【００１３】
本発明はまた、基材の表面における第１の重ね合わせ面同士、及び、前記基材の裏面における第２の重ね合わせ面同士が、折部を介してＺ折りに折り畳まれて再剥離可能に接着された再剥離性シートであって、上記の製造方法により得られる、再剥離性シートを提供する。
【００１４】
上記の再剥離性シートは、前記第２の重ね合わせ面同士の接着力が、前記第１の重ね合わせ面同士の接着力の０．７〜１．３倍である。
【発明の効果】
【００１５】
本発明によれば、基材の表面における第１の重ね合わせ面同士、及び、前記基材の裏面における第２の重ね合わせ面同士が、折部を介してＺ折りに折り畳まれて再剥離可能に接着された再剥離性シートであって、第１の重ね合わせ面同士の接着力と第２の重ね合わせ面同士の接着力の差が抑制された再剥離性シートの製造方法及びこのような再剥離性シートが提供される。
【図面の簡単な説明】
【００１６】
【図１】１実施形態に係る再剥離性シート（三つ折りハガキ）の表面展開図である。
【図２】図１に示す再剥離性シートの裏面展開図である。
【図３】図１のＸ−Ｘ線における断面図である。
【図４】図１に示す再剥離性シートを折り込む際の状態を説明する図である。
【発明を実施するための形態】
【００１７】
本発明は、基材の表面における第１の重ね合わせ面同士、及び、前記基材の裏面における第２の重ね合わせ面同士が、折部を介してＺ折りに折り畳まれて再剥離可能に接着された再剥離性シートの製造方法であって、前記基材の前記第１の重ね合わせ面上又は／及び前記第２の重ね合わせ面上に印刷層を形成する工程と、前記印刷層を形成する工程後の前記第１の重ね合わせ面上及び前記第２の重ね合わせ面上に接着剤組成物を塗布して接着剤層を形成する工程と、前記接着剤層が形成された前記基材を、前記折部を介して前記第１の重ね合わせ面同士及び前記第２の重ね合わせ面同士が対向するようにＺ折りに折り畳む工程と、Ｚ折りに折り畳まれた前記基材を加圧して、前記第１の重ね合わせ面同士及び前記第２の重ね合わせ面同士を再剥離可能に接着する工程と、を含み、前記基材の透気度が２００秒以下であり且つ前記接着剤組成物の粘度が３００ｍＰａ・ｓ以下であること、又は前記基材の透気度が２０００秒以上であり且つ前記接着剤組成物の粘度が２０００ｍＰａ・ｓ以上であること、を特徴とする、再剥離性シートの製造方法、及びこの製造方法により得られる再剥離性シートを提供する。
【００１８】
＜再剥離性シート＞
１実施形態に係る再剥離性シートとしての感圧圧着ハガキについて、以下、図面を引用しながら説明する。図１は再剥離性シート（三つ折りハガキ）の表面展開図、図２は図１に示すハガキの裏面展開図、図３は図１のＸ−Ｘ線における断面図、図４は図１に示すハガキを折り込む際の状態を説明する図である。
【００１９】
図１〜３に示す再剥離性シート（三つ折りハガキ）１は、定型ハガキサイズの３倍のサイズを有する基材２から構成され、折り線（折部）３ａ、３ｂによって三つの領域に区画されるものである。左側区画領域Ａの表面には、郵便番号、宛て名、住所等の宛て先情報印刷４が施されている。そして、左側区画領域Ａの裏面、中央区画領域Ｂの表裏面及び右側区画領域Ｃの表面の接着剤層６の下には、隠蔽情報印刷５が施されている。そして、基材２の中央区画領域Ｂ及び右側区画領域Ｃの表面全体と、左側区画領域Ａ及び中央区画領域Ｂの裏面全体には、接着剤組成物が塗布及び乾燥され、再剥離可能な接着剤層６が形成されている。本実施形態においては、隠蔽情報印刷５の上に接着剤層６が形成されている。接着剤層６は、後述する接着剤組成物を用いて形成される。
【００２０】
このように構成された三つ折りハガキ１は、図４に示すように、折り線３ａ、３ｂにおいてＺ型に折り込んで、各区画の重ね合わせ面の接着剤層６同士を対接させ、ドライシーラーで圧力を印加することにより、接着剤層６を介して各区画の重ね合わせ面同士が再剥離可能に接着される。より詳細には、図４の再剥離性シートでは、図１における領域Ｂの表面と領域Ｃの表面が第１の重ね合わせ面を形成し、領域Ａの裏面と領域Ｂの裏面が第２の重ね合わせ面を形成している。第１の重ね合わせ面同士及び第２の重ね合わせ面同士は、再剥離可能に接着される。本発明の製造方法により得られる再剥離性シートは、第１の重ね合わせ面同士の接着力と第２の重ね合わせ面同士の接着力の差が抑制されている。受取人が重ね合わせ面を再剥離させることにより、接着剤層６の下に形成された隠蔽情報５を読み取ることができる。
【００２１】
なお、ここでは表裏二区画ずつ、合計四区画に接着剤層を形成した場合について説明したが、接着剤層をいかなる区画（面）に形成するかは、目的に応じて任意に設定でき、例えば、表裏全区画（面）の六区画に接着剤層を形成してもよい。
【００２２】
本発明に係る再剥離性シートは、基材の重ね合わせ面に文字や画像等の各種情報を記録した秘匿情報記録シートとして好適である。また、ここでは、感圧圧着ハガキについて説明したが、基材の材質や形状、接着剤層の形成部位等、組成物以外の構成を適宜最適に選択することで、種々の用途に適用できる。
【００２３】
＜接着剤組成物＞
（接着剤基剤）
接着剤組成物は、接着剤基剤、溶媒、場合によりその他の成分を含む。接着剤基剤は公知のものでよく、具体的には、天然ゴム、天然ゴムを変性した変性ゴム、合成ゴム等が例示でき、より具体的には、有機溶媒を用いる有機溶媒系のもの、水を媒体とする水系のもの等が例示できる。なお、本明細書においては、特に断りのない限り「接着剤基剤」とは、前記天然ゴム等の固形のものを意味し、前記有機溶媒、水等の液状の媒体を含まないものとする。
これらの中でも、前記接着剤基剤は水系のものが好ましく、天然ゴム系水性エマルジョンタイプのものがより好ましい。水系の接着剤基剤である場合、これを用いたエマルジョン等の組成物は揮発性が低くなり、塗布量の調節が容易で、基材への塗布適性がより優れたものとなる。また、かかる組成物は媒体が水なので人体に無害であり、さらに引火性もなく、塗布工程や乾燥工程に防爆設備等の特殊設備が不要となる。
【００２４】
天然ゴム系水性エマルジョンタイプの接着剤基剤としては、天然ゴム系粘着剤の基剤として公知のものが例示でき、具体的には、天然ゴムを主成分とするラテックス（天然ゴムラテックス）；酸性ラテックス、解重合ラテックス、加硫ラテックス、グラフト化した天然ゴムラテックス等の、前記天然ゴムを変性した変性ゴムを主成分とする変性ラテックス；前記天然ゴムラテックス又は変性ラテックスに対して、スチレンリッチＳＢＲラテックス、ポリスチレンエマルジョン及びスチレン・アクリル共重合体エマルジョンからなる群から選択される一種以上を適当量配合した混合物等が例示できる。天然ゴムのグラフト化に用いるモノマー又はオリゴマーは、重合性基を有するものであれば、目的に応じて任意に選択でき、モノマーであれば、（メタ）アクリル酸のアルキルエステル、スチレン等の重合性不飽和二重結合を有するものが例示できる。ここで、前記アルキルエステルは、メチルエステル又はエチルエステルであることが好ましい。
【００２５】
天然ゴム系水性エマルジョンタイプの接着剤基剤としては、特に耐ブロッキング性、耐熱性、耐摩耗性等の観点から、天然ゴムにメタクリル酸メチル（ＭＭＡ）をグラフト重合させて得られた変性ゴムを主成分とする変性ラテックス、天然ゴムにスチレンとメタクリル酸メチルとをグラフト重合させて得られた変性ゴムを主成分とする変性ラテックスが好ましい。
天然ゴムにメタクリル酸メチルをグラフト重合させて得られた変性ゴムで好ましいものとしては、天然ゴム１００質量部に対して、メタクリル酸メチルを１０〜４０質量部グラフト重合させたものが例示できる。
天然ゴムにスチレンとメタクリル酸メチルとをグラフト重合させて得られた変性ゴムで好ましいものとしては、天然ゴム１００質量部に対して、スチレン及びメタクリル酸メチルを合計で３０〜７０質量部重合させたものが例示できる。
【００２６】
接着剤基剤は一種を単独で用いてもよいし、二種以上を併用してもよい。二種以上を併用する場合には、それらの組み合わせ及び比率は、目的に応じて適宜選択すればよい。ただし、二種以上を併用する場合には、互いに同じ系のものを使用することが好ましい。
【００２７】
前記組成物において、固形の配合成分の総量に対する接着剤基剤の配合量の割合は、５０〜１００質量％であることが好ましく、７０〜１００質量％であることがより好ましい。接着剤基剤の配合量の割合がこの範囲であることで、接着剤層の接着力がより向上する。
【００２８】
（溶媒）
溶媒としては、組成物の粘度調整に用いる各種溶媒が例示でき、より具体的には、水、各種有機溶媒が例示できる。
【００２９】
前記水としては、イオン交換水が好ましい。
前記有機溶媒は、配合成分を劣化させないものであれば特に限定されないが、高極性の有機溶媒が好ましく、具体的には、メタノール、エタノール、２−プロパノール等のアルコール；アセトン、メチルエチルケトン、シクロヘキサノン等の鎖状又は環状ケトン；ジエチルエーテル、テトラヒドロフラン等の鎖状又は環状エーテル等が例示できる。
前記有機溶媒は一種を単独で用いてもよいし、二種以上を併用してもよい。二種以上を併用する場合には、それらの組み合わせ及び比率は、目的に応じて適宜選択すればよい。
【００３０】
前記溶媒は水、又は水と高極性の有機溶媒との混合溶媒であることが好ましく、前記混合溶媒は、水の比率が高いほど好ましい。そして、前記溶媒としては、水が特に好ましい。
【００３１】
前記組成物において、前記溶媒の配合量は、配合成分の種類等を考慮して適宜調節すればよいが、固形の配合成分の総量１００質量部に対して、２５〜４００質量部であることが好ましく、６５〜２５０質量部であることがより好ましい。溶媒の前記配合量が前記下限値以上であることで、組成物の取り扱いがより容易となり、溶媒の前記配合量が前記上限値以下であることで、接着剤層の接着力がより向上する。
【００３２】
（その他の成分）
その他の成分としては、微粒子、添加剤等が例示できる。前記微粒子の材質として、具体的には、フッ素樹脂、硬質微粒子、各種デンプン（スターチ）、ポリエチレン、シリカ、シラスバルーン、天然ゼオライト、合成ゼオライト、酸化亜鉛、酸化チタン、カオリン、活性白土等が例示できる。
【００３３】
フッ素樹脂としては、ポリテトラフルオロエチレン（ＰＴＦＥ）等のパーフルオロ樹脂；ポリクロロトリフルオロエチレン（ＰＣＴＦＥ）、ポリフッ化ビニリデン（ＰＶＤＦ）、ポリフッ化ビニル（ＰＶＦ）等の部分フッ素化樹脂；パーフルオロアルコキシフッ素樹脂（四フッ化エチレンパーフルオロアルキルビニルエーテル共重合体、ＰＦＡ）、四フッ化エチレン・六フッ化プロピレン共重合体（ＦＥＰ）、エチレン・四フッ化エチレン共重合体（ＥＴＦＥ）、エチレン・クロロトリフルオロエチレン共重合体（ＥＣＴＦＥ）、テトラフルオロエチレン・パーフルオロジオキソール共重合体（ＴＦＥ／ＰＤＯ）等のフッ素樹脂共重合体が例示できる。
【００３４】
硬質微粒子としては、ポリメタクリル酸メチル（ＰＭＭＡ）等のアクリル樹脂；ポリプロピレン（ＰＰ）；アルミナ（酸化アルミニウム）；ガラス；炭酸カルシウムが例示できる。ここで、アクリル樹脂とは、一種の（メタ）アクリル酸エステルの重合体、又は二種以上の（メタ）アクリル酸エステルの共重合体であり、本明細書において「（メタ）アクリル酸」とは、「アクリル酸」及び「メタクリル酸」の両方を包括する概念とする。
【００３５】
前記微粒子は、平均粒子径が０．０１〜３０μｍであることが好ましく、１〜２０μｍであることがより好ましく、２〜１５μｍであることが特に好ましい。
前記微粒子は、平均粒子径が異なる二種以上を併用することが好ましい。このようにすることで、接着剤層表面に凹凸を形成し易くなり、その結果、接着剤層の接着力を損なうことなく再剥離性がより向上する。
【００３６】
前記微粒子の材質は、一種のみでもよいし二種以上でもよい。すなわち、一種の材質で構成された微粒子を単独で用いてもよいし、一種の材質で構成され、かかる材質が互いに異なる二種以上の微粒子を併用してもよい。その他の微粒子の材質が二種以上である場合には、これら材質の組み合わせ及び比率は、目的に応じて適宜調節すればよい。
【００３７】
前記組成物において、固形の配合成分の総量に対する前記微粒子の配合量の割合は、微粒子の種類や目的に応じて任意に調節できる。
【００３８】
前記添加剤は、粘着剤の分野において通常使用される公知のものでよく、具体的には、粘着付与剤、粘度調整剤、老化防止剤、安定剤、着色剤、防腐剤、酸化防止剤、消泡剤、防黴剤等が例示できる。これらの中から、一種以上の所望の成分を目的に応じて、任意の量を配合できる。
【００３９】
前記組成物において、溶媒以外の前記その他の成分の総配合量は、本発明の効果を損なわない範囲内で任意に調節できる。
【００４０】
＜接着剤組成物の製造方法＞
前記組成物は、前記接着剤基剤、溶媒及び必要に応じてその他の成分を配合することで製造できる。
各成分の配合時には、すべての成分を添加してからこれらを混合してもよいし、一部の成分を順次添加しながら混合してもよく、すべての成分を順次添加しながら混合してもよい。また、固形の成分は、少なくともその一部を溶媒に分散させた分散物として添加してもよい。
混合方法は特に限定されず、撹拌子又は撹拌翼等を回転させて混合する方法、ミキサーを使用して混合する方法、超音波を加えて混合する方法等、公知の方法から適宜選択すればよい。そして、溶解していない成分が均一に分散するまで撹拌することが好ましい。
【００４１】
配合時の温度は、各配合成分が劣化しない限り特に限定されないが、１５〜３０℃であることが好ましい。また、配合時間は、配合成分の種類や配合時の温度に応じて適宜調節すればよいが、例えば、０．５〜２４時間であることが好ましい。
【００４２】
＜基材＞
本発明に係る再剥離性シートは、基材の重ね合わせ面同士が、前記組成物を用いて形成された前記接着剤層で、再剥離可能に接着されてなるものである。
前記接着剤層は、例えば、基材の所定箇所に前記組成物を塗工し、乾燥させることで形成できる。
【００４３】
前記基材は、再剥離性シートの使用目的に応じて任意に選択できる。例えば、好ましい再剥離性シートとしては、基材として紙を用いた場合の感圧圧着ハガキが例示できる。
【００４４】
前記基材の材質は、前記組成物が塗工可能なものであれば特に限定されず、目的に応じて任意に選択できる。前記基材の好ましい材質として、具体的には、原紙、アート紙、コート紙、キャストコート紙、レジンコート紙、合成紙等の紙類；ポリエチレン、ポリプロピレン、ポリ塩化ビニル、ポリスチレン、ポリ酢酸ビニル、アクリル樹脂、ＡＳ樹脂、ＡＢＳ樹脂、ポリアミド、ポリアセタール、ポリエチレンテレフタレート、ポリブチレンテレフタレート、ポリトリメチレンテレフタレート、ポリエチレンナフタレート、ポリブチレンナフタレート、ポリフェニレンスルファイド、ポリスルホン、ポリカーボネート、エポキシ樹脂、メラミン樹脂、フェノール樹脂、尿素樹脂、ポリウレタン、ポリイミド等の合成樹脂等が例示できる。
【００４５】
基材は、単層からなるものでもよいし、二層以上の複数層からなるもの（複数層が積層されたもの）でもよい。そして、複数層からなる場合、これら複数層の材質は一種のみでもよいし、二種以上でもよく、二種以上である場合、これら材質の組み合わせ及び比率は、目的に応じて任意に選択できる。例えば、基材は、印刷時におけるインクの定着性を向上させる定着層を備えていてもよい。定着層としては、例えば、シリカ微粒子等の顔料とポリビニルアルコール等のバインダーを含有する層が挙げられる。
【００４６】
基材の材質が前記合成樹脂である場合、基材の表面はマット処理、コロナ処理等の表面処理が施されていることが好ましい。
本発明において、基材は、少なくとも組成物の塗布面の材質が紙類であるものが好ましい。
【００４７】
基材の厚さは特に限定されないが、通常は５０〜２００μｍであることが好ましく、８０〜１８０μｍであることがより好ましく、１２０〜１６０μｍであることが更に好ましい。基材が複数層からなるものである場合には、これら複数層の合計の厚さが、上記の数値範囲であることが好ましい。
【００４８】
基材の坪量は特に限定されないが、１００〜２００ｇ／ｍ２のものが好ましく、約１３０ｇ／ｍ２のものが特に好ましい。
【００４９】
＜印刷層を形成する工程＞
本工程において、前記基材の表面における第１の重ね合わせ面又は／及び前記基材の裏面における第２の重ね合わせ面に印刷や印字を行い、印刷層を形成する。第１の重ね合わせ面のみに印刷や印字を行ってもよいし、第２の重ね合わせ面のみに印刷や印字を行ってもよいし、第１の重ね合わせ面及び第２の重ね合わせ面の双方に印刷や印字を行ってもよい。印刷方法は特に制限されず、例えば、グラビア印刷法やオフセット印刷法、スクリーン印刷法、フレキソ印刷法、静電印刷法、インクジェット印刷法等の従来公知の各種の印刷方法を使用することができる。
【００５０】
＜接着剤層を形成する工程＞
続いて、印刷済みの基材における前記第１の重ね合わせ面及び前記第２の重ね合わせ面上に接着剤組成物を塗布して接着剤層を形成する。より具体的には、図１に示す領域Ｂ及びＣの表面に相当する基材の面上に接着剤組成物を塗布し、乾燥定着させて接着剤層を形成した後、更に図１の領域Ａ及びＢの裏面に相当する基材の面上に、接着剤組成物を塗布し、乾燥定着させて接着剤層を形成する。本製造方法は、印刷層の上に接着剤層が形成される、いわゆる後糊方式の製造方法である。
【００５１】
接着剤組成物の基材への塗工方法は特に限定されず、公知の方法が適宜利用可能であり、好ましい方法としては、エアーナイフコーター、カーテンコーター、ダイコーター、ブレードコーター、ロールコーター、ゲートロールコーター、バーコーター、ロッドコーター、グラビアコーター等の各種コーター；ワイヤーバー等の装置を用いて塗布する方法が例示できる。
【００５２】
前記組成物の塗工は、一回で行ってもよいし、複数回に分けて行ってもよい。複数回に分けて行う場合には、乾燥させた塗工面上にさらに塗布する方法、乾燥していない塗工面上にさらに塗布する方法のいずれでもよい。
【００５３】
前記組成物の塗工量は、組成物の固形分濃度等を考慮して、適宜調節すればよい。通常は、固形分の塗工量が好ましくは１〜２０ｇ／ｍ２、より好ましくは１〜１０ｇ／ｍ２となるように、組成物の塗工量を調節するとよい。固形分の塗工量が前記下限値以上であることで、接着剤層の接着力がより向上し、固形分の塗工量が前記上限値以下であることで、再剥離性がより良好となる。
【００５４】
塗工された前記組成物の乾燥は、例えば、常圧下、減圧下及び送風条件下のいずれで行ってもよく、大気下及び不活性ガス雰囲気下のいずれでおこなってもよい。そして、乾燥温度も特に限定されず、加熱乾燥及び常温乾燥のいずれでもよい。そして、乾燥時間等、その他の乾燥条件は、乾燥方法に応じて適宜設定すればよい。
【００５５】
前記接着剤層の色や透明度は、情報の記録部位を考慮して適宜調節すればよい。例えば、接着剤層は色が薄いほど、透明度が高いほど好ましく、無色透明であることが特に好ましい。接着剤層の色や透明度は、前記組成物の配合成分の種類や量等で適宜調節すればよい。
【００５６】
＜基材を折り畳む工程＞
続いて、上述のようにして接着剤層が形成された前記基材を、前記第１の重ね合わせ面上の前記接着剤層同士及び前記第２の重ね合わせ面上の前記接着剤層同士が接触するようにＺ折りに折り畳む。より具体的には、図１の折り線（折部）３ａ、３ｂに相当する基材上の線に沿って、基材を図４のようにＺ型に折り畳む。基材の折り畳みは、通常の折り処理装置で行うことができる。
【００５７】
＜基材を加圧して再剥離可能に接着する工程＞
続いて、Ｚ折りに折り畳まれた前記基材を加圧して再剥離可能に接着する。加圧は、例えば、対向する２個の金属ロールをロール面同志が非接触となるようにして備えたシール装置を用いて、折り畳んだ基材を、前記ロール面間を通過させることにより加圧することにより行うことができる。シール装置としては、例えば「プレッスルマルチ」（商品名、トッパン・フォームズ社製）を好適に使用できる。加圧は、例えば、加圧部位の加圧後の厚さが加圧前の厚さの７０〜９０％、例えば８０％となるように行えばよい。加圧の圧力は、例えば、７〜２０ＭＰａである。
【００５８】
＜接着剤組成物の粘度と基材の透気度＞
本発明の再剥離性シートの製造方法は、接着剤組成物の粘度と基材の透気度を所定の範囲に調整することを特徴とする。接着剤組成物の粘度は、例えば、Ｂ型粘度計のＮｏ．２ローターを使用して、接着剤組成物の粘度に応じて６０ｒｐｍ又は６ｒｐｍで測定するとよい。また、透気度とは、基材が空気を透過させる度合いであり、基材が所定量の空気を透過させるのに要する時間である。透気度は、ＪＩＳ  Ｐ８１１７にしたがって測定することができる。
【００５９】
本製造方法においては、（ｉ）ＪＩＳ  Ｐ８１１７にしたがって測定される透気度が２００秒以下の基材に、Ｂ型粘度計で２５℃において測定される粘度が３００ｍＰａ・ｓ以下である接着剤組成物を塗布して接着剤層を形成する。あるいは、（ｉｉ）ＪＩＳ  Ｐ８１１７にしたがって測定される透気度が２０００秒以上の基材に、Ｂ型粘度計で２５℃において測定される粘度が２０００ｍＰａ・ｓ以上である接着剤組成物を塗布して接着剤層を形成する。
【００６０】
上記（ｉ）、（ｉｉ）のいずれの場合においても、基材の表面における第１の重ね合わせ面同士、及び、前記基材の裏面における第２の重ね合わせ面同士が、折部を介してＺ折りに折り畳まれて再剥離可能に接着された再剥離性シートの、第１の重ね合わせ面同士の接着力と第２の重ね合わせ面同士の接着力の差を抑制することができる。より具体的には、前記第２の重ね合わせ面同士の接着力を、前記第１の重ね合わせ面同士の接着力の０．７〜１．３倍の範囲内とすることができる。接着力は、例えば剥離試験機を用いてＴ型剥離を行うことで測定することができる。剥離試験機としては、例えば、オートグラフＡＧＳＨ（商品名、島津製作所社製）を使用することができる。
【００６１】
上記（ｉ）の場合における基材の透気度は、０秒超２００秒以下であり、１５０秒以下であることが好ましく、１００秒以下であることがより好ましく、５０秒以下であることが更に好ましく、２０秒以下であることが特に好ましい。また、上記（ｉ）の場合における接着剤組成物の粘度は、３００ｍＰａ・ｓ以下であり、１０〜２５０ｍＰａ・ｓであることが好ましく、５０〜２３０ｍＰａ・ｓ以下であることがより好ましく、１００〜２００ｍＰａ・ｓ以下であることが更に好ましい。
【００６２】
上記（ｉｉ）の場合における基材の透気度は、２０００秒以上であり、２３００秒以上であることが好ましく、２６００秒以上であることがより好ましく、３０００秒以上であることが更に好ましい。基材の透気度の上限は無限大（透気度の測定が不能）である。このような基材は基材中の空隙が少なく、基材がほとんど空気を透過させないものである。また、上記（ｉｉ）の場合における接着剤組成物の粘度は、２０００ｍＰａ・ｓ以上であり、２３００ｍＰａ・ｓ以上であることが好ましく、２６００ｍＰａ・ｓ以上であることがより好ましく、３０００ｍＰａ・ｓ以上であることが更に好ましい。接着剤組成物の粘度の上限は特に限定されないが、実用上塗布可能な接着剤組成物の上限である４０００ｍＰａ・ｓ程度である。
【００６３】
基材の表面における第１の重ね合わせ面同士、及び、前記基材の裏面における第２の重ね合わせ面同士が、折部を介してＺ折りに折り畳まれて再剥離可能に接着された再剥離性シートにおいて、前記第２の重ね合わせ面同士の接着力は、前記第１の重ね合わせ面同士の接着力の０．７〜１．３倍であり、０．７〜１．２倍であることがより好ましく、０．８〜１．１倍であることが更に好ましい。
【００６４】
理論に拘泥するものではないが、発明者らは、基材の透気度、接着剤組成物の粘度及び上記の再剥離性シートの、第１の重ね合わせ面同士の接着力及び第２の重ね合わせ面同士の接着力は、次のような関係にあると推察している。ここでは、図１に示す再剥離性シートの領域Ｂの表面及び裏面に接着剤組成物が塗布される場合について説明する。
【００６５】
以下において、基材の透気度が小さいとは、基材の透気度が２００秒以下であることを意味し、基材の透気度が大きいとは、基材の透気度が２０００秒以上であることを意味する。また、接着剤組成物の粘度が低いとは、接着剤組成物の粘度が３００ｍＰａ・ｓ以下であることを意味し、接着剤組成物の粘度が高いとは、接着剤組成物の粘度が２０００ｍＰａ・ｓ以上であることを意味する。
【００６６】
（（ｉ）透気度が小さい基材と粘度が低い接着剤組成物の組み合わせ）
透気度が小さい基材と粘度が低い接着剤組成物を使用した場合、基材の透気度が小さいため、基材中に空隙が多く、基材中の空気が抜けやすいと考えられる。また、接着剤組成物の粘度が低いため、接着剤組成物が基材中に浸透しやすいと考えられる。
このため、図１の領域Ｂの表面に塗布した接着剤組成物は、基材中に比較的浸透すると考えられる。また、続いて領域Ｂの裏面に接着剤組成物を塗布した場合に、もともと基材中の空気が抜けやすいため、基材中の空気が障害となりにくく、接着剤組成物が基材中に比較的浸透すると考えられる。この結果、領域Ｂの表面と裏面に浸透せずに残った接着剤組成物により形成された接着剤層の厚さは同程度となり、上記の再剥離性シートの第１の重ね合わせ面同士の接着力と第２の重ね合わせ面同士の接着力の差も小さいものになると考えられる。
【００６７】
（（ｉｉ）透気度が大きい基材と粘度が高い接着剤組成物の組み合わせ）
透気度が大きい基材と粘度が高い接着剤組成物を使用した場合、基材の透気度が大きいため、基材中に空隙が少なく、基材中の空気が抜けにくいと考えられる。また、接着剤組成物の粘度が高いため、接着剤組成物が基材中に浸透しにくいと考えられる。
このため、図１の領域Ｂの表面に塗布した接着剤組成物は、基材中にあまり浸透しないと考えられる。また、続いて領域Ｂの裏面に接着剤組成物を塗布した場合にも、接着剤組成物は、粘度が高いことから基材中にあまり浸透しないと考えられる。この結果、領域Ｂの表面と裏面に浸透せずに残った接着剤組成物により形成された接着剤層の厚さは同程度となり、上記の再剥離性シートの第１の重ね合わせ面同士の接着力と第２の重ね合わせ面同士の接着力の差も小さいものになると考えられる。
【００６８】
（（ｉｉｉ）透気度が小さい基材と粘度が高い接着剤組成物の組み合わせ）
透気度が小さい基材と粘度が高い接着剤組成物を使用した場合、基材の透気度が小さいため、基材中に空隙が多く、基材中の空気が抜けやすいと考えられる。
このため、図１の領域Ｂの表面に塗布した接着剤組成物は、粘度が高いものの、ある程度基材中に浸透すると考えられる。
また、続いて領域Ｂの裏面に接着剤組成物を塗布した場合に、表面に塗布した接着剤組成物が蓋となって、基材の透気度は小さいものの基材中の空気が抜けにくくなり、障害となることと、接着剤組成物の粘度が高いことで基材中の空気が障害となりやすいことから、接着剤組成物が基材中に浸透しにくいと考えられる。この結果、領域Ｂの表面と裏面に浸透せずに残った接着剤組成物により形成された接着剤層の厚さに差が生じ、上記の再剥離性シートの第１の重ね合わせ面同士の接着力と第２の重ね合わせ面同士の接着力の差も大きいものになると考えられる。
【００６９】
（（ｉｖ）透気度が大きい基材と粘度が低い接着剤組成物の組み合わせ）
透気度が大きい基材と粘度が低い接着剤組成物を使用した場合、基材の透気度が大きいため、基材中に空隙が少なく、基材中の空気が抜けにくいと考えられる。
しかしながら、図１の領域Ｂの表面に塗布した接着剤組成物は、粘度が低いため、ある程度基材中に浸透すると考えられる。
また、続いて領域Ｂの裏面に接着剤組成物を塗布した場合に、表面に塗布した接着剤組成物が蓋となって、基材中の空気が抜けにくくなり、障害となることから、接着剤組成物の粘度が低いものの、基材中にあまり浸透しないと考えられる。この結果、領域Ｂの表面と裏面に浸透せずに残った接着剤組成物により形成された接着剤層の厚さに差が生じ、上記の再剥離性シートの第１の重ね合わせ面同士の接着力と第２の重ね合わせ面同士の接着力の差も大きいものになると考えられる。
【実施例】
【００７０】
以下、具体的実施例により、本発明についてより詳細に説明する。ただし、本発明は、以下に示す実施例に、何ら限定されるものではない。
【００７１】
［実施例１］
（再剥離性シートの製造）
表１に示す品質の基材及び表２に示す品質の接着剤組成物を使用して、再剥離性シートを作製した。表２において、実施例１、比較例２及び比較例４の接着剤組成物の粘度は、２５℃においてＢ型粘度計（東機産業社製）Ｎｏ．２ローターを使用して６ｒｐｍで測定した。また、実施例２、比較例１及び比較例３の接着剤組成物の粘度は、２５℃においてＢ型Ｎｏ．２ローターを使用して６０ｒｐｍで測定した。
【００７２】
図１の領域Ｂ及びＣの表面に相当する基材の面上に、接着剤組成物を、固形分の塗布量が約２〜３ｇ／ｍ２となるようにグラビアコーターを用いて塗布し、８０〜１２０℃で乾燥させ、厚さが１〜５μｍである接着剤層を形成した。続いて、図１の領域Ａ及びＢの裏面に相当する基材の面上に、接着剤組成物を、固形分の塗布量が約２〜３ｇ／ｍ２となるようにグラビアコーターを用いて塗布し、８０〜１２０℃で乾燥させ、厚さが１〜５μｍである接着剤層を形成した。
【００７３】
続いて、図１の折り線３ａ、３ｂに相当する基材上の線に沿って、図４のようにＺ型に折り込んで、上記の接着剤層同士を対接させ、ロールシーラーで加圧し、実施例１の再剥離性シートを得た。このときの加圧は、ロールシーラーのギャップが３００〜３５０μｍとなる条件で行った。
【００７４】
（接着剤層の接着力の評価）
得られた再剥離性シートについて、ＪＩＳ  Ｋ６８５４に準じて、図１の領域Ｂ及びＣの表面に相当する面からなる第１の重ね合わせ面同士（以下「表面」という場合がある。）の接着力を測定した。接着力は、剥離試験機（島津製作所社製「オートグラフＡＧＳＨ」）を用いて、速度３００ｍｍ／分、剥離角９０°（すなわち、Ｔ字剥離）で再剥離性シートを剥離させたときの抵抗値により測定した。続いて、表面と同様の操作により、図１の領域Ａ及びＢの裏面に相当する面からなる第２の重ね合わせ面同士（以下「裏面」という場合がある。）の接着力を測定した。結果を表３に示す。
【００７５】
［実施例２、比較例１〜４］
表１に示す品質の基材及び表２に示す品質の接着剤組成物を使用して、実施例１と同様にして実施例２及び比較例１〜４の再剥離性シートを作製した。続いて、実施例１と同様にして、表面及び裏面の接着力を測定した。結果を表３に示す。
【００７６】
【表１】
2015189861.tif 000002
【００７７】
【表２】
2015189861.tif 000003
【００７８】
【表３】
2015189861.tif 000004
【００７９】
実施例１及び２の再剥離性シートは、表面の接着力と裏面の接着力の差が比較的小さかったため、表面の接着力に対する裏面の接着力の比が１に近かった。これに対し、比較例１〜４の再剥離性シートは、表面の接着力と裏面の接着力の差が比較的大きかったため、表面の接着力に対する裏面の接着力の比が１から外れる傾向にあった。
【産業上の利用可能性】
【００８０】
本発明によれば、基材の表面における第１の重ね合わせ面同士、及び、前記基材の裏面における第２の重ね合わせ面同士が、折部を介してＺ折りに折り畳まれて再剥離可能に接着された再剥離性シートであって、第１の重ね合わせ面同士及び第２の重ね合わせ面同士の接着力の差が抑制された再剥離性シートの製造方法及びこのような再剥離性シートが提供される。
【符号の説明】
【００８１】
１・・・再剥離性シート（三つ折りハガキ）、２・・・基材、３，３ａ，３ｂ・・・折り線（折部）、４・・・宛て先情報印刷、５・・・隠蔽情報印刷、６・・・接着剤層。
【図１】
2015189861.tif 000005
【図２】
2015189861.tif 000006
【図３】
2015189861.tif 000007
【図４】
2015189861.tif 000008